Brevet FR2541296A1 — publié le 19840824

La présente invention a pour objet un mastic pour revêtementsde sols notamment élastiques destinés, plus parti- culièrement, aux salles d'écoles, salles de sport, ateliers, crèches etc Ce mastic est prévu pour des revêtements de sols réalisés à base de granulés insérés dans un liant Ce type de revêtement, confectionné directement sur chantier, sur le support à traiter, est appliqué suivant la technique de la "règle", c'est-à-dire en utilisant des cales sur lesquelles on fait glisser une règle afin d'obtenir l'épaisseur souhaitée. Les granulés utilisés sont, notamment, des granulés de caout- chouc naturel ou synthétique, ou de plastique Le liant utilisé est notamment, une résine polyuréthanoe monocomposant adaptée à la dureté des granulés choisis. Dans ce type de revêtement, une fois appliqué le mélange granulés-liant, il est nécessaire d'effectuer un ponçage d'égalisation Ce ponçage fait apparaître des trous qu'il est nécessaire de combler par un mastic Le problème posé est de trouver un mastic suffisamment fluide pour pénétrer entre les granulés, et adhérer ainsi correctement au revête- ment, mais en même temps suffisamment visqueux pour ne pas s'effondrer à travers le revêtement, ne bouchant alors plus les trous de la surface supérieure du revêtement. Selon l'invention, ce problème est résolu en uti- lisant un mastic obtenu en mélangeant, suivant des proportions données, le liant, qui -sert aussi à la confection du revête ment, une poudre de même composition que les granulés du revêtement, un solvant et un plastifiant. D'autres caractéristiques et avantages de l'invention apparaîtront au cours de la description qui suit d'un mode de réalisation donné à titre d'exemple non limitatif en regard des -dessins, qui représente: en figure 1, la constitution du revêtement de sol en figure 2, un détail en coupe de la surface mastiquée. Pour les revêtements pré-cités, réalisés à base de granulés de caoutchouc ( 1), insérés dans une résine poly- uréthanoe ( 2), le mastic ( 3) sera avantageusement constitué d'un mélange de résine polyuréthanoe,de poudre de la même matière que les granulés du revêtement, de plastifiant (par exemple phtalate d'octyle)et de solvant (par exemple méthyl- éthylcétone) Le mastic ( 3) ainsi préparé sera appliqué à l'aide d'une raclette sur le revêtement, et viendra remplir les trous ( 4) pouvant exister. Suivant un mode de réalisationsde l'invention particulièrement simple et économique, la poudre susdite provient du ponçage du revêtement, une fois celui-ci appliqué sur le sol à recouvrir, le produit du ponçage étant passé au tamis, notamment au tamis 40. L'intérêt du solvant, outre de permettre un réglage de la fluidité du mastic, évite le "bullage", c'est-à-dire l'apparition de bulles à la surface du mastic En effet, la polymérisation du prépolymère constituant la résine s'accom- pagne d'un dégagement de gaz carbonique C 02,qui doit pouvoir s'évacuer sans être inclus, sous peine de voir se former des bulles. Le plastifiant, permet, également, de régler la vis- cosité du mastic. Suivant un mode de réalisation avantageux de l'in- Vention, le mélange utilisépcur la confection du mastic comprend en poids, pour 100 parts de résine, 60 parts de solvant et plastifiant et 70 parts de poudre dans le cas de revêtements à gros grains, et comprend 27 parts de plastifiant et de solvant, pour 35 parts de poudre dans le cas de revête- ments à petits grains. Suivant un autre mode de réalisation de l'invention, le mastic destiné à recouvrir un revêtement composé de gra- nulés de plastique insérés dans une résine, sera obtenu par mélange de résine, de poudre provenant d'une matière plastique analogue à celle des granulés, de plastifiant et de solvant, la résine, le plastifiant et le solvant étant adaptés à la nature de la matière plastique. Après application du mastic, ce dernier sera, conformément à l'invention, avantageusement poncé à l'aide de ponceuses à ruban, avec du papier de grain N O 80, ce qui permet d'enlever facilement-le surplus de mastic recouvrant les grains. De même que les revêtements concernés peuvent pré- senter des coloris variés par l'utilisation de granulés de différentes couleurs, le mastic peut lui aussi offrir plusieurs teintes En utilisant pour sa confection la poudre résultant du ponçage du revêtement à mastiquer, le mastic sera de même teinte que le revêtement Mais il pourra aussi être de teinte différente, en utilisant des poudres provenant, notamment, des opérations de granulation nécessairesà la fabrication des revêtements eux-mêmes, et qui offrent toute une gamme de coloris. Selon l'invention, la teinte finale du revêtement élastique sera plus soutenue que celle obtenue par les gra- nulés, et son aspect sera plus brillant, si l'on incorpore un colorant, lors de la confection du mastic. Dans le cas particulier des revêtements élastiques d'ateliers, o une résistance aux solvants-, huiles et essence est nécessaire, on utilisera, lors de la confection du mastic, une résine époxy en remplacement de la résine polyuréthanne. L'invention trouve une application intéressante dans le domaine de la construction et du bâtiment. REVENDICATIONS 1. Mastic pour revêtements de sol réalisés à base de granulés ( 1) insérés dans un liant ( 2), caractérisé en ce que ledit mastic ( 3) est obtenu en mélangeant, suivant des proportions données, le liant ( 2), une poudre de même compo- sition que les granulés ( 1) susdits, un solvant et un plas- tifiant. 2. Mastic pour revêtements de sols selon la reven- dication 1, caractérisé en ce que la poudre susdite provient du ponçage du revêtement susdit, une fois celui-ci appliqué sur le sol à recouvrir, le produit du ponçage étant éven- tuellement tamisé. 3. Mastic pour revêtements de sols, selon l'une des revendications 1 et 2, réalisésà base de granulés ( 1) de caoutchouc naturel ou synthétique insérés dans une résine poly- uréthannemonocomposant ( 2), caractérisé en ce que ledit mastic ( 3) est un mélange de résine polyuréthanne,de poudre provenant du revêtement caoutchouc-polyuréthanne,du plastifiant phtalate d'octyle et du solvant méthyléthylcétone. 4. Mastic pour revêtements de sols selon l'une quelconque des revendications 1 à 3, caractérisé en ce que le mélange utilisé pour la confection du mastic ( 3) comprend en poids, pour 100 parts de résine, environ 60 parts de plasti- fiant et solvant et environ 70 parts de poudre dans le cas de revêtements à gros grains,et comprend environ 27 parts de plastifiant et de solvant, pour environ 35 parts de poudre dans le cas de revêtements à petits grains. 5. Mastic pour revêtements de sols, selon l'une quelconque des revendicationsl, 3, 4, caractérisé en ce que ledit mastic ( 3) est de couleur différente de celle du revête- ment, par utilisation, lors de la confection du mastic, d'une poudre de couleur différente de celle du revêtement, obtenue notamment au moment des opérations de granulation. 6. Mastic pour revêtements de sols, selon l'une quelconque des revendications 1 à 5, caractérisé en ce qu'une résistance aux solvants, huiles et essence est obtenue en remplaçant, lors de la confection du mastic ( 3), la résine polyuréthanne par une résine époxy.